【事件の表示】
　特願２０１５−２１３３８５「合成樹脂製容器」拒絶査定不服審判事件〔平成２９年５月１８日出願公開、特開２０１７−８１６１５、請求項の数（３）〕について、次のとおり審決する。
【結　論】
　原査定を取り消す。
　本願の発明は、特許すべきものとする。
【理　由】
第１．手続の経緯
　この出願（以下「本願」という。）は、平成２７年１０月２９日の出願であって、その主な手続は以下のとおりである。
平成３１年１月２８日付け
　　拒絶理由通知
平成３１年４月５日
　　意見書の提出
令和元年年６月２８日付け
　　拒絶査定（以下「原査定」という。）
同年９月２４日
　　本件拒絶査定不服審判の請求、同時に手続補正書の提出
　　（以下「本件補正」という。）
第２．原査定の拒絶の理由の概要
　原査定の拒絶の理由の概要は次のとおりである。
　この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
・請求項１〜３について
・引用文献１〜３
引用文献等一覧
１．特開２００５−２８０７１８号公報
２．特開２００６−１９２８５８号公報
３．特開２００５−９６４６６号公報
第３．本件補正
　本件補正は、補正前の請求項１に「炭素の組成比が１０（ａｔｏｍ％）以上、２０（ａｔｏｍ％）以下である」とあるのを、「炭素の組成比が１６（ａｔｏｍ％）以上、１８（ａｔｏｍ％）以下である」と補正するものであるから、特許法第１７条の２第５項第２号に規定する特許請求の範囲の減縮を目的とするものに該当し、かつ、産業上の利用分野及び解決しようとする課題が同一である。
　そして、本願の願書に最初に添付した明細書の段落【００２１】には、「なお、上記の炭素の組成比は、より好ましくは１２（ａｔｏｍ％）以上、１９（ａｔｏｍ％）以下とし、さらに好ましくは１６（ａｔｏｍ％）以上、１８（ａｔｏｍ％）以下とする。」と記載されているから、新規事項を追加するものではない。
　よって、特許法第１７条の２第３項から第５項までの要件に違反しているものとはいえない。
　そして、以下に示すように、補正後の請求項１〜３に係る発明（以下、それぞれ「本願発明１」〜「本願発明３」という。）は、特許法第１７条の２第６項において準用する特許法第１２６条第７項の規定、いわゆる独立特許要件を満たすものである。
１．本願発明
　本願発明１〜３は、本件補正により補正された特許請求の範囲の請求項１〜３に記載された事項により特定される以下の発明である。
「【請求項１】
　容器本体の内表面及び外表面の少なくとも一方にバリア被膜を有する合成樹脂製容器であって、
　前記バリア被膜が、前記容器本体の表面に隣接する有機ケイ素化合物膜と、該有機ケイ素化合物膜に隣接する酸化ケイ素化合物膜とを備え、
　前記有機ケイ素化合物膜は、少なくとも所定の厚み方向位置において、ケイ素、酸素及び炭素の組成比（ａｔｏｍ％）のうち、ケイ素と酸素の組成比が互いに等しく、且つ、炭素の組成比が１６（ａｔｏｍ％）以上、１８（ａｔｏｍ％）以下であることを特徴とする合成樹脂製容器。
【請求項２】
　前記有機ケイ素化合物膜は、前記酸化ケイ素化合物膜に隣接する表面での水接触角が９１°以上、９９°以下である、請求項１に記載の合成樹脂製容器。
【請求項３】
　前記容器本体がポリエステル系の合成樹脂材料により形成されている、請求項１又は２に記載の合成樹脂製容器。」
２．引用文献、引用発明等
（１）引用文献１について
　原査定の拒絶の理由に引用された引用文献１（特開２００５−２８０７１８号公報）には、図面とともに次の事項が記載されている。
ア．「【特許請求の範囲】
【請求項１】
　容器本体の内表面又は外表面の少なくとも一方に、ガスバリア性の高い被膜を有する合成樹脂製の容器であって、
　少なくとも前記被膜は、容器本体の表面に位置し窒素、珪素、炭素、水素及び酸素を含む有機系珪素化合物層と、この有機系珪素化合物層の表面に位置し酸化珪素化合物を主成分とする酸化珪素化合物層からなることを特徴とする高いバリア性を有する合成樹脂製容器。」
イ．「【技術分野】
【０００１】
　本発明は、ポリエチレンテレフタレート製ボトル（以下、ＰＥＴボトルと言う。）に代表される合成樹脂製容器に関するものであり、該容器へのガスの透過、特に酸素ガス、炭酸ガスの透過を防止して、内容物の品質の安定保持を図ろうとするものである。」
ウ．「【発明が解決しようとする課題】
【０００７】
　本発明の課題は、より高いガスバリア性を有する新規な合成樹脂製容器を提案するところにある。」
エ．「【発明の効果】
【００１０】
　容器本体の表面（内外面）に、被膜の第一層として窒素を含有する有機系珪素化合物層を位置させ、該有機系珪素化合物層の表面に第二層として酸化珪素化合物を主成分とする酸化珪素化合物層を成膜すると、二種の膜の相乗効果でもってガスバリア性が著しく改善される。」
オ．「【００２１】
【表２】
」
カ．「【００２２】
　表１、２より明らかなように、本発明にしたがう容器（表２の二層成膜）においては、Ａｒガスを添加して有機系珪素化合物層を成膜した容器（表１の二層成膜）に比べて酸素バリア性（ＢＩＦ値）が１．３倍程度、また、水分バリア性（透湿度、ＢＩＦ値）が１．２倍程度向上しており、ＰＥＴボトル単体の容器や、酸化珪素化合物を主成分とする層のみを成膜したＰＥＴボトルよりも酸素バリア性、及び水分バリア性がさらに向上することが確認できた。」
キ．「【図１】
」
　上記ア．〜キ．によれば、引用文献１には、以下の発明（以下「引用発明１」という。）が記載されている。
「容器本体の内表面又は外表面の少なくとも一方に、ガスバリア性の高い被膜を有する合成樹脂製の容器であって、
　前記被膜は、容器本体の表面に位置し窒素、珪素、炭素、水素及び酸素を含む有機系珪素化合物層と、この有機系珪素化合物層の表面に位置し酸化珪素化合物を主成分とする酸化珪素化合物層からなる、
合成樹脂製容器。」
（２）引用文献２について
　原査定の拒絶の理由に引用された引用文献２（特開２００６−１９２８５８号公報）には、図面とともに次の事項が記載されている。
ア．「【特許請求の範囲】
【請求項１】
少なくとも、基材フィルムと、該基材フィルムの一方の面に設けたバリア性層とからなり、更に、該バリア性層は、少なくとも３室以上の製膜室を使用し、かつ、各室毎に、少なくとも、有機珪素化合物の１種以上からなる製膜用モノマ−ガス、酸素ガス、および、不活性ガスを含有する製膜用混合ガス組成物の各ガス成分の混合比を変えて調製した３以上の製膜用混合ガス組成物を使用し、その各製膜用混合ガス組成物を使用して製膜した３層以上のプラズマ化学気相成長法による炭素含有酸化珪素膜からなり、更に、該各炭素含有酸化珪素膜は、その膜中に炭素原子を含有し、かつ、各酸化珪素膜毎に炭素含有量が異なることを特徴とするバリア性フィルム。
・・・
【請求項５】
１の製膜用混合ガス組成物が、１の製膜用混合ガス組成物中の製膜用モノマ−ガス（Ｍ）と酸素ガス（Ｏ）との体積比ＶＯ／ＶＭをＲとしたとき、０．１≦Ｒ＜２．５の範囲であることを特徴とする上記の請求項１〜４のいずれか１項に記載するバリア性フィルム。
【請求項６】
２の製膜用混合ガス組成物が、２の製膜用混合ガス組成物中の製膜用モノマ−ガス（Ｍ）と酸素ガス（Ｏ）との体積比ＶＯ／ＶＭをＲとしたとき、２．５≦Ｒ＜５．０の範囲であることを特徴とする上記の請求項１〜５のいずれか１項に記載するバリア性フィルム。
【請求項７】
３の製膜用混合ガス組成物が、２の製膜用混合ガス組成物中の製膜用モノマ−ガス（Ｍ）と酸素ガス（Ｏ）との体積比ＶＯ／ＶＭをＲとしたとき、５．０≦Ｒ＜１５．０の範囲であることを特徴とする上記の請求項１〜５のいずれか１項に記載するバリア性フィルム。
【請求項８】
炭素含有酸化珪素膜は、Ｓｉ原子数１００に対し、Ｏ原子数８０〜１２０、Ｃ原子数１００〜１５０の成分割合からなり、更に、１０３０ｃｍ−１〜１０６０ｃｍ−１の間にＳｉ−Ｏ−Ｓｉ伸縮振動に基づくＩＲ吸収があり、かつ、１２７４±４ｃｍ−１にＳｉ−ＣＨ３伸縮振動に基づくＩＲ吸収があることを特徴とする上記の請求項５に記載するバリア性フィルム。
【請求項９】
炭素含有酸化珪素膜は、Ｓｉ原子数１００に対し、Ｏ原子数１００〜１５０、Ｃ原子数１００以下の成分割合からなり、更に、１０４５ｃｍ−１〜１０７５ｃｍ−１の間にＳｉ−Ｏ−Ｓｉ伸縮振動に基づくＩＲ吸収があり、かつ、１２７４±４ｃｍ−１にＳｉ−ＣＨ３伸縮振動に基づくＩＲ吸収があることを特徴とする上記の請求項６に記載するバリア性フィルム。
【請求項１０】
炭素含有酸化珪素膜は、Ｓｉ原子数１００に対し、Ｏ原子数１５０〜１９０、Ｃ原子数８０以下の成分割合からなり、更に、１０４５ｃｍ−１〜１０７５ｃｍ−１の間にＳｉ−Ｏ−Ｓｉ伸縮振動に基づくＩＲ吸収があり、かつ、１２７４±４ｃｍ−１にＳｉ−ＣＨ３伸縮振動に基づくＩＲ吸収があることを特徴とする上記の請求項７に記載するバリア性フィルム。
」
イ．「【技術分野】
【０００１】
本発明は、バリア性フィルムに関し、更に詳しくは、例えば、包装用材料等に使用されるバリア性素材として、酸素ガス、水蒸気等の透過を阻止するガスバリア性に優れ、更に、そのガスバリア性の性能の低下も認められない極めて有用なバリア性フィルムに関するものである。」
ウ．「【００６９】
（実験例１）
　上記の実施例１〜７、および、比較例１で製造したバリア性フィルムについて、酸素透過度および水蒸気透過度を測定した。
　（１）．酸素透過度の測定
　これは、バリア性フィルムについて、温度２３℃、湿度９０％ＲＨの条件で、米国、モコン（ＭＯＣＯＮ）社製の測定機〔機種名、オクストラン（ＯＸ−ＴＲＡＮ２／２０）〕にて測定した。
　（２）．水蒸気透過度の測定
　これは、バリア性フィルムについて、温度４０℃、湿度９０％ＲＨの条件で、米国、モコン（ＭＯＣＯＮ）社製の測定機〔機種名、パ−マトラン（ＰＥＲＭＡＴＲＡＮ３／３１）〕にて測定した。
　上記の測定結果について、下記の表１に示す。
【００７０】
（表１）
　上記の表１において、酸素透過度の単位は、〔ｃｃ／ｍ２／ｄａｙ・２３℃・９０％ＲＨ〕であり、水蒸気透過度の単位は、〔ｇ／ｍ２ ／ｄａｙ・４０℃・９０％ＲＨ〕である。」
エ．「【００７８】
（実験例４）
　上記の実施例４で製造したバリア性フィルムについて、そのバリア性層を構成する炭素含有酸化珪素膜の深さ方向の構成成分の膜組成比率を測定した。
　これは、バリア性フィルムについて、Ｘ線光電子分光装置（Ｘｒａｙ　Ｐｈｏｔｏｅｌｅｃｔｒｏｎ　Ｓｐｅｃｔｒｏｓｃｏｐｙ：ＸＰＳ）を用いて、炭素含有酸化珪素膜の膜表面から深さ方向に元素分析を行い、その際に検出された珪素、酸素、および、炭素量を測定して評価した。
　上記の結果について、下記の表４に示す。
・・・
【００７９】
（表４）
」
３．対比・判断
（１）本願発明１
　本願発明１と引用発明１を対比すると、引用発明１の「容器本体」は、本願発明１の「容器本体」に相当し、以下同様に、「内表面又は外表面の少なくとも一方」は「内表面及び外表面の少なくとも一方」に、「ガスバリア性の高い被膜」及び「被膜」は「バリア被膜」に、「合成樹脂製の容器」及び「合成樹脂製容器」は「合成樹脂製容器」に、「容器本体の表面に位置」は「前記容器本体の表面に隣接」に、「窒素、珪素、炭素、水素及び酸素を含む有機系珪素化合物層」は「有機ケイ素化合物膜」に、「この有機系珪素化合物層の表面に位置」は「該有機ケイ素化合物膜に隣接」に、「酸化珪素化合物を主成分とする酸化珪素化合物層」は「酸化ケイ素化合物膜」にそれぞれ相当する。
　よって、本願発明１と引用発明１は以下の点で一致する。
「容器本体の内表面及び外表面の少なくとも一方にバリア被膜を有する合成樹脂製容器であって、
　前記バリア被膜が、前記容器本体の表面に隣接する有機ケイ素化合物膜と、該有機ケイ素化合物膜に隣接する酸化ケイ素化合物膜とを備える、合成樹脂製容器。」
　
　そして、本願発明１と引用発明１は、以下の点で相違している。
＜相違点１＞
　本願発明１は、「前記有機ケイ素化合物膜は、少なくとも所定の厚み方向位置において、ケイ素、酸素及び炭素の組成比（ａｔｏｍ％）のうち、ケイ素と酸素の組成比が互いに等しく、且つ、炭素の組成比が１６（ａｔｏｍ％）以上、１８（ａｔｏｍ％）以下である」（以下「特定組成比」という。）のに対して、引用発明１は、窒素、珪素、炭素、水素及び酸素を含む有機系珪素化合物層における珪素、炭素、酸素の組成比が不明である点。
　＜相違点１＞について検討する。
ア．引用文献２には、酸素ガス、水蒸気等の透過を阻止するガスバリア性に優れたバリア性フィルムにおけるバリア性層を構成する炭素含有酸化珪素膜について、以下のようなＳｉ原子数、Ｏ原子数、Ｃ原子数の成分割合が記載されている。
　　Ｓｉ原子数：Ｏ原子数：Ｃ原子数
ア．１００：８０〜１２０：１００〜１５０（上記２．（２）ア．の【請求項８】等参照）
イ．１００：１００〜１５０：１００以下（上記２．（２）ア．の【請求項９】等参照）
ウ．１００：１５０〜１９０：８０以下（上記２．（２）ア．の【請求項１０】等参照）
エ．１００：１９０：６８（上記２．（２）エ．の表４実施例４第１層参照）
オ．１００：１０８：１２４（上記２．（２）エ．の表４実施例４第２層参照）
カ．１００：１４８：９５（上記２．（２）エ．の表４実施例４第３層参照）
　上記ア．及びウ．は、上記特定組成比を範囲外とするものであり、上記エ．〜カ．は、上記特定組成比から大きく外れたものである。
　そして、上記イ．のみが上記特定組成比をその範囲に含むものであるが、Ｃ原子数がａｔｏｍ％換算で１６〜１８ａｔｏｍ％となる原子数比を１００以下の中から選択した上で、Ｓｉ原子数：Ｏ原子数として１００：１００という一点を選択しなければ、上記特定組成比とはならない。
　ここで、Ｃ原子数を大きく減らした上記エ．ではＯ原子数がＳｉ原子数の２倍近く、また、Ｓｉ原子数とＯ原子数が近い値である上記オ．ではＣ原子数がＳｉ及びＯ原子数を上回っていることからすれば、上記特定組成比となるような組み合わせを選択することが、引用文献２に示唆されているとはいえない。
イ．さらに、引用発明１は、「上記の被膜２を構成する層のうち、有機系珪素化合物層２ａについてはその層を形成する際に不活性ガス（Ａｒ等の希ガス元素）の代りに窒素ガスを添加して該化合物層２ａを、窒素、珪素、炭素、水素及び酸素を含んだ層にすることにより、ガスバリア性がさらに向上したバリア容器となる。」（段落【００１４】）とするものであって、有機系珪素化合物層における珪素、炭素、酸素の組成比に着目したものではないから、引用文献２に記載された組成比を適用する動機付けがない。
　また、仮に適用できたとしても、引用文献２には、上記ア．のとおり上記特定組成比に関する示唆がないから、上記＜相違点１＞に係る本願発明の組成を選択することが容易であるとはいえない。
ウ．また、本願発明１は、上記特定組成比とすることで、以下に示すように「合成樹脂製容器の酸素に対するバリア性を高めるとともに水蒸気に対するバリア性をも高めることができる」（段落【００１２】）という格別な作用・効果を奏するものである。
　すなわち、本願発明１に対応する本願の実施例２、３と、引用文献２の実施例４（上記２．（２）ウ．の段落【００６９】参照）は、その酸素透過度と水蒸気透過度が同条件（本願は段落【００３４】、【００３５】を、引用文献２は上記２．（２）ウ．の段落【００６９】をそれぞれ参照）で測定されており、その結果は以下のように記載されている。
　　　　　　　　　　　酸素透過度　　水蒸気透過度
本願の実施例２　　　　３７　　　　　１０
本願の実施例３　　　　３７　　　　　１２
引用文献２の実施例４　２．２　　　２．２
　上記のように、本願の実施例２、３共に、引用文献２の実施例４に対して酸素透過度と水蒸気透過度のいずれも相当上回っていることから、本願発明１は、上記＜相違点１＞に係る本願発明の構成を備えることで格別な作用・効果を奏しているといえる。
エ．よって、本願発明１は、引用発明１、及び引用文献２の記載事項に基いて、当業者が容易に発明できたものではないから、独立特許要件を満たすものである。
（２）本願発明２及び３について
　本願発明２及び３は、いずれも、本願発明１の上記相違点に係る構成を備えるものであるから、本願発明１と同じ理由により、本願発明２及び３は、引用発明１、及び引用文献２記載事項に基いて、当業者が容易に発明できたものではないから、独立特許要件を満たすものである。
第４．原査定について
　上記のとおり、審判請求時の手続補正は適法であるから、本願発明１〜３は、上記第３．１．に示したとおりのものである。
　そして、本願発明１〜３は、上記第３．３．で述べたとおり、原査定の理由により、引用発明１、及び引用文献２の記載事項に基いて、当業者が容易に発明できたものとすることはできない。
　したがって、原査定の理由を維持することはできない。
第５．むすび
　以上のとおり、原査定の理由によっては、本願を拒絶することはできない。
　また、他に本願を拒絶すべき理由を発見しない。
　よって、結論のとおり審決する。